(57)【要約】【課題】本発明は、上記事情に鑑み、チョクラルスキー法による単結晶育成装置において、結晶体の育成回数増加に伴うルツボ変形による発熱分布の変化を補正し、ルツボ底部の原料固化を、効率的に防止できる結晶育成装置を提供することを目的とする。【解決手段】原料融液を貯留保持可能な金属製のルツボと、  該ルツボを下方から支持するとともに、該ルツボよりも外側の所定位置に設けられた補助ヒータ設置部を有するルツボ台と、  前記ルツボの周囲に設けられた誘導コイルと、  前記ルツボが外側方向に変形したときに、前記補助ヒータ設置部に設置される補助ヒータと、を有する。【選択図】図７
2019199375.tif 000002
【特許請求の範囲】
【請求項１】
原料融液を貯留保持可能な金属製のルツボと、
該ルツボを下方から支持するとともに、該ルツボよりも外側の所定位置に設けられた補助ヒータ設置部を有するルツボ台と、
前記ルツボの周囲に設けられた誘導コイルと、
前記ルツボが外側方向に変形したときに、前記補助ヒータ設置部に設置される補助ヒータと、を有する結晶育成装置。
【請求項２】
前記補助ヒータは、前記ルツボを支持する支持面と同一あるいは支持面よりも下方に設けられた請求項１に記載の結晶育成装置。
【請求項３】
前記補助ヒータは、前記ルツボの外径より外側に水平に設置された請求項２に記載の結晶育成装置。
【請求項４】
前記補助ヒータは円環状の平面形状を有する請求項３に記載の結晶育成装置。
【請求項５】
誘導コイルにより加熱されたルツボ内に貯留保持された原料融液に種結晶を接触させて単結晶を育成しながら引き上げる単結晶育成工程と、
育成された単結晶を除去して単結晶を取得する単結晶取得工程と、
前記ルツボを洗浄及び冷却し、次の単結晶育成に備える単結晶育成準備工程と、
前記単結晶育成工程、前記単結晶取得工程及び前記単結晶育成準備工程を循環的に繰り返し、単結晶を継続して製造する単結晶量産工程と、
該単結晶量産工程の実施により前記ルツボが外側方向に変形したときに、前記ルツボを支持するルツボ台に設けられた所定の補助ヒータ設置部に補助ヒータを設置する補助ヒータ設置工程と、
前記補助ヒータが前記ルツボ台に設置された状態で前記単結晶量産工程を実施する単結晶量産継続工程と、を有する単結晶の製造方法。
【請求項６】
前記ルツボの変形前には、前記補助ヒータ設置部を有しない第２のルツボ台が用いられ、
前記ルツボの変形後に前記ルツボ台が用いられる請求項５に記載の単結晶の製造方法。
【発明の詳細な説明】
【技術分野】
【０００１】
本発明は、結晶育成装置及び単結晶の製造方法に関する。
【背景技術】
【０００２】
酸化物単結晶の製造方法としては、酸化物単結晶になる原料を充填したルツボを高温に加熱してこの原料を溶融し、ルツボ内の原料融液の液面に上方から種結晶を接触させた後に回転させながら上昇させることで種結晶と同一方位の酸化物単結晶を育成するチョクラルスキー法による結晶育成方法が広く実施されている。
【０００３】
図１は、チョクラルスキー法による結晶育成を行うための一般的な結晶育成装置の一例を示した図である。酸化物単結晶育成は、図１に示すようにルツボ１０の外側に誘導コイル７０を配置し、誘導コイル７０に高周波電流を流すことによってルツボ１０に渦電流を生じさせ、これによってルツボ１０が発熱してルツボ１０内の原料が溶融する方法により主に行われている。
【０００４】
また、引き上げが進むにつれて単結晶の上部は、シード棒（引き上げ軸）８０からの伝熱や結晶表面からの熱輻射により冷却される。成長中の単結晶内の温度分布が大きくなるため、ルツボ１０の上部を保温する工夫がなされている。例えば、結晶内の温度差に伴う熱応力によるクラックを抑制するため、ルツボ１０の上部に、ルツボ１０以外の発熱体である円筒状のアフター・ヒーター４０を配置している。また、ルツボ１０の上部を保温するためドーナツ状のリフレクタ３０を配置することもある。
【０００５】
チョクラルスキー法による単結晶育成では、ルツボ１０の原料融解面に種結晶を接触させて回転させ、徐々に引き上げながら結晶を成長させている。結晶を成長させるためには融液界面温度は融点に保ちつつ結晶成長に伴って発生する潜熱を結晶上部に放熱しなければならない。そのため結晶が成長するに伴って、加熱源である高周波電力を適切な範囲で低下させなければならない。
【０００６】
これらの加熱法では、炉内設置した誘導コイル７０に高周波電流を流し、それによって高周波磁場を発生させる。高周波磁場により金属製のルツボ１０や金属製の円筒（アフター・ヒーター４０）に電流が誘導され、この誘導電流によって金属にジュール熱が発生する。
【０００７】
誘導コイル７０と導電材料の位置、導電材料の形状により、磁場分布が変化するとそれに伴って誘導電流量、発熱量が変化する。これらの位置が固定されることで発熱分布が決まるので、高周波電力の増減で発熱分布の強度を変えることができる。
【０００８】
図２は、図１に示した結晶育成装置のルツボ１０の周囲の磁場を計算した結果を示した図である。図２の磁場の計算結果が示すように、磁場はルツボ１０や導電体の角に集中する。そのため角部の誘導電流が大きくなり、ルツボ１０の角部の発熱が大きくなる。ルツボ底の中央部やルツボの胴部等の発熱は小さい。
【０００９】
これらの発熱が熱伝導や対流により伝熱してルツボ内の融液温度分布が決まる。結晶育成時には、結晶の成長に伴って融液の液面が低下し、融液と結晶の固液界面が融点を保つように高周波出力を低下させる。これに伴いルツボ底部中央部では温度が低下し、場合によってはルツボ底部中央より原料融液が固化する現象（融液固化）が発生することがある。また、このままの状態で結晶の育成を続けた場合、固化した結晶はルツボ底部から上方に成長し、育成している結晶と融着してしまい、育成を中止しなければならない事態が発生することもある。
【００１０】
近年、上記のような単結晶を製造するコストを低減するために、ルツボの使用回数をできる限り増やして長期間使用する試みがなされている。しかしながら、ルツボの使用回数を増加させるにつれてルツボの変形が進み、ルツボの角部が丸くなる等により角部の発熱が減少し、ルツボ底部中央の融液固化が起きやすくなるという問題があった。
【００１１】
特許文献１では、ルツボの使用回数を増加させるにつれてルツボの変形が進み、その変形の仕方によっては、歩留まりが低下したりボイド等が単結晶中に含まれたりするという問題が指摘され、その対策としてルツボ底面側の板厚を側面方向の板厚よりも薄くして、底面側に変形を逃がすようなルツボ構造が提案されている。
【先行技術文献】
【特許文献】
【００１２】
【特許文献１】特開２０１２−２５０８７４号公報
【発明の概要】
【発明が解決しようとする課題】
【００１３】
しかしながら、特許文献１に記載の構成では、底面側に変形を逃がすとしてもルツボ底部の角の発熱は減少し、ルツボ底部中央の融液固化の問題は解決しない。
【００１４】
そこで、本発明は、上記事情に鑑み、チョクラルスキー法による単結晶育成装置において、結晶体の育成回数増加に伴うルツボ変形による発熱分布の変化を補正し、ルツボ底部の原料固化を、効率的に防止できる結晶育成装置を提供することを目的とする。
【課題を解決するための手段】
【００１５】
上記目的を達成するため、本発明の一態様に係る結晶育成装置は、原料融液を貯留保持可能な金属製のルツボと、
該ルツボを下方から支持するとともに、該ルツボよりも外側の所定位置に設けられた補助ヒータ設置部を有するルツボ台と、
前記ルツボの周囲に設けられた誘導コイルと、
前記ルツボが外側方向に変形したときに、前記補助ヒータ設置部に設置される補助ヒータと、を有する。
【発明の効果】
【００１６】
本発明によれば、結晶育成回数が増加してもルツボ底部中央からの融液固化が無く育成できる単結晶育成装置を提供することができる。
【図面の簡単な説明】
【００１７】
【図１】本発明の実施形態に係るルツボ変形前の結晶育成装置の一例を示した概要図である。
【図２】図１に示した結晶育成装置のルツボの周囲の磁場を計算した結果を示した図である。
【図３】図１に示した結晶育成装置のルツボの周囲の磁場強度分布を計算した結果を示した図である。
【図４】変形が生じたルツボを有する結晶育成装置の一例を示した図である。
【図５】図１と図４に示すルツボの発熱密度を計算した結果を示した図である。
【図６】シーディング時のルツボと融液の温度分布を示した図である。
【図７】ルツボ変形後の本発明の実施形態に係る結晶育成装置の一例を示した概要図である。
【発明を実施するための形態】
【００１８】
以下、図面を参照して、本発明を実施するための形態の説明を行う。
【００１９】
本発明の実施形態に係るチョクラスキー法を用いた結晶育成装置は、大気中または酸素を含んだ不活性ガス雰囲気中で育成されるニオブ酸リチウムＬｉＮｂＯ３（以下ＬＮ）、タンタル酸リチウムＬｉＴａＯ３（以下ＬＴ）、イットリウムアルミニウムガーネットＹ３Ａｌ５Ｏ１２（以下ＹＡＧ）などの酸化物単結晶の製造に用いる結晶育成装置である。チョクラルスキー法は、ある結晶方位に従って切り出された種と呼ばれる、通常は数ｍｍ程度の単結晶の先端を、同一組成の融液に浸潤し、回転しながら徐々に引上げることによって、種結晶の方位と同一の単結晶を製造する方法である。
【００２０】
図１は、本発明の実施形態に係るルツボ変形前の結晶育成装置の一例を示した概要図である。本実施形態に係る結晶育成装置において、ルツボ変形前は、従来の結晶育成装置と同様の構成を有する結晶育成装置を使用する。よって、図１の結晶育成装置を、ルツボ変形前の本実施形態に係る結晶育成装置として説明する。
【００２１】
図１に示されるように、本実施形態に係る結晶育成装置は、ルツボ１０と、ルツボ台２０と、リフレクタ３０と、アフター・ヒーター４０と、断熱材５０、６０と、誘導コイル７０と、引き上げ軸８０と、載置台９０と、チャンバー１００とを備える。
【００２２】
また、引上げ軸８０の下端には種結晶保持部８１が設けられ、種結晶１２０を保持している。また、ルツボ１０内には原料融液１３０が貯留保持されている。
【００２３】
本実施形態に係る結晶育成装置において、ルツボ１０はルツボ台２０の上に載置されている。ルツボ１０の上方には、リフレクタ３０を介して、アフター・ヒーター４０が設置されている。ルツボ１０、リフレクタ３０及びアフター・ヒーター４０の周囲を囲むように断熱材５０、６０が設けられている。更に、ルツボ１０、ルツボ台２０、リフレクタ３０、アフター・ヒーター４０及び断熱材５０、６０を取り囲むように誘導コイル７０が設けられている。また、誘導コイル７０の外側にはチャンバー１００が設けられ、断熱材５０及び誘導コイル７０の周囲全体を覆っている。
【００２４】
ルツボ１０の上方には、引き上げ軸８０が設けられている。引き上げ軸８０は、下端に種結晶保持部８１を有し、図示しない引き上げ軸駆動モータにより昇降可能に構成されている。断熱材５０の下方かつチャンバー１００内には載置台９０が設けられ、チャンバー１００以外の全体を支持している。
【００２５】
また、図示していないが、結晶育成装置全体の動作を制御するための制御部と、誘導コイル７０及び結晶育成装置全体に電力を供給するための電源がチャンバー１００の外部に設けられる。
【００２６】
次に、個々の構成要素について説明する。
【００２７】
ルツボ１０は、結晶原料を貯留保持し、単結晶を育成するための容器である。ルツボは高周波誘導加熱による発熱体になるため抵抗の低い金属が使用される。ＬＴ等の酸化物結晶育成では酸素を含む雰囲気で育成されるため、耐熱性があり酸素と反応しない貴金属、Ｐｔ（白金）、Ｒｈ（ロジウム）やＩｒ（イリジウム）等の単体又はそれらの合金からなることが好ましい。
【００２８】
ルツボ台２０は、ルツボ１０を下方から支持する支持台として設けられる。ルツボ台２０は、誘導コイル７０の加熱に耐え得る十分な耐熱性及びルツボ１０を支持する耐久性を有すれば、種々の材料から構成されてよい。
【００２９】
本実施形態に係る結晶育成装置のルツボ台２０は、ルツボ１０の変形後には、補助ヒータ設置部が設けられ、補助ヒータが設置可能なルツボ台が用いられるが、ルツボ１０の変形前は、そのような補助ヒータ設置部を有しないルツボ台２０を用いてよい。
【００３０】
リフレクタ３０とアフター・ヒーター４０もルツボ１０と同様の特性が要求されるため、ルツボ１０と同様に貴金属、Ｐｔ、ＲｈやＩｒ等の単体又はそれらの合金からなることが好ましい。
【００３１】
断熱材５０、ルツボ台２０にはアルミナやジルコニア、マグネシア、カルシア等の焼結体耐火物が使われる。一方ルツボ周囲の断熱材６０には加熱冷却時に変形可能なアルミナやジルコニア、マグネシア、カルシア等の粉末が好ましい。
【００３２】
誘導コイル７０は、ルツボ１０、リフレクタ３０及びアフター・ヒーター４０を加熱するための手段であり、ルツボ１０、リフレクタ３０及びアフター・ヒーター４０を囲むように配置する。誘導コイル７０は、ルツボ１０、リフレクタ３０及びアフター・ヒーター４０を誘導加熱できれば形態は問わないが、例えば、高周波加熱コイルからなる高周波誘導加熱装置として構成される。
【００３３】
引き上げ軸８０は、種結晶１２０を保持し、ルツボ１０に保持された原料融液１３０の表面に種結晶１２０を接触させ、回転しながら単結晶を引き上げるための手段である。引き上げ軸８０は、種結晶１２０を保持する種結晶保持部８１を下端部に有するとともに、図示しない引き上げ軸駆動モータを備える。なお、引き上げ軸駆動モータは、結晶の引き上げの際、結晶を回転させながら引き上げる動作を行うための回転駆動機構である。
【００３４】
チャンバー１００は、ルツボ１０及びアフター・ヒーター４０の誘導コイル７０による発熱を内部に保持し、外部への放出を防ぐ役割を果たす。チャンバー１００は、耐熱性の高い材料で構成される。断熱材５０及びチャンバー１００は、天井面に開口５１、１０１を有し、引き上げ軸８０を挿入可能に構成される。
【００３５】
載置台９０は、断熱材５０を含む全体を支持するための支持手段である。
【００３６】
図１の構成の結晶育成炉のコイルに高周波電流を流した時の電磁界解析を行った。図２に磁力線分布、図３に磁場強度分布を示す。磁界強度は、図３に示す領域Ａが最も強く、以下、領域Ｂ、領域Ｃ、領域Ｄ、領域Ｅ、領域Ｆと順次段階的に磁界強度が小さくなっている。図２、図３から、ルツボ１０やアフター・ヒーター４０のような導電体で囲まれた領域やルツボ１０の底部の下側の領域には磁力線が侵入できないあるいは磁力線がまばらであるため磁場エネルギーが小さいことが分かる。
【００３７】
高周波磁力線の近くに導電物があると導電物に渦電流が生じる。導電物には電気抵抗があるため電流の二乗に比例するジュール熱が生じて導電物が自己発熱する。渦電流は磁場強度が大きいと大きくなるため図３に示すようにルツボ１０の底面の外周部やリフレクタ３０の外周に磁場エネルギーが集中しその部分の発熱が大きくなる。磁力線は導電体内に侵入できないため、磁力線を遮る導電物があるとその周囲の磁場エネルギーが小さくなる。
【００３８】
図４は、変形が生じたルツボ１０ａを有する結晶育成装置の一例を示した図である。図１に示した結晶育成装置を用いて単結晶の製造を繰り返すと、加熱及び冷却の熱負荷により、ルツボ１０が変形してくる。ルツボ１０の変形は、ルツボ１０の底面付近が外側に張り出す、又は広がるような変形が多い。即ち、図４に示すように、ルツボ１０の変形が進むとルツボ底面の角（底面と側面がなす角）が丸くなり、ルツボ下側の円筒部が膨らむ等の変形が起こる。
【００３９】
図５は、図１と図４に示すルツボの発熱密度を計算した結果を示した図である。図５において、横軸は高さ方向におけるルツボ底からの距離（ｍｍ）、縦軸は横軸の高さ位置における発熱密度の平均値（Ｗ／ｍ３）を示している。図５に示されるように、変形が無いルツボ１０はルツボ底（０ｍｍ）での発熱密度が高くなっているのに対し、変形のあるルツボ１０ａはルツボ底部より高い位置の発熱密度が大きくなっているものの、ルツボ変形無しの場合に比べてルツボ底近辺の発熱密度が低下している。即ち、図５から、ルツボ１０に変形が生じると、底部付近の発熱密度が著しく低下することが分かる。
【００４０】
図６は、シーディング時のルツボと融液の温度分布を示した図である。図６（ａ）がルツボ１０に変形が無い場合の原料融液１３０の温度分布を示し、図６（ｂ）がルツボ１０に変形が有る場合の原料融液１３０の温度分布を示す。温度は、領域Ａが最も高く、領域Ｂ、領域Ｃ、領域Ｄ、領域Ｅ、領域Ｆ、領域Ｇ、領域Ｈと順に徐々に小さくなっている。シード（種結晶１２０）と融液界面温度がＬＴの融点に一致するように計算を行った。変形の無い図６（ａ）の温度分布の温度の方が、変形の有る図６（ｂ）の温度分布よりも高い温度範囲にあることが分かる。このように、図６から、ルツボ１０に変形が生じるとルツボ底端部の温度が低下し、融液全体の温度も低いことが分かる。
【００４１】
ルツボ１０の発熱は高周波電流を増加させることで大きくなるが、図１の構成のように一つの誘導コイル７０の場合は電流増加により、アフター・ヒーター４０やリフレクタ３０の発熱が増加するため、ルツボ１０の発熱とのバランスが崩れてしまう。よって、ルツボ変形による発熱減少をコイル電流で調整することは好ましくない。
【００４２】
一方、誘導コイル７０の長さを調整することによりアフター・ヒーター４０の磁場強度を相対的に減少させ、高周波電流を大きくして変形による発熱減少をコイル電流で調整することは可能である。しかしリフレクタ３０はルツボ１０とアフター・ヒーター４０の中間に位置するため、ルツボ１０の発熱を大きくすると発熱が大きくなり、誘導コイル７０の長さとコイル電流で調整し一定の発熱にすることは難しい。
【００４３】
そこで、ルツボ底より外側、かつルツボ底より下側に導電体を補助ヒータとして設置し、補助ヒータによる加熱を検討した。つまり、補助ヒータも導電体であるため、誘導コイル７０により加熱される。
【００４４】
図７は、ルツボ変形後の本発明の実施形態に係る結晶育成装置の一例を示した概要図である。図７に示されるように、本実施形態に係る結晶育成装置は、ルツボ１０ａの変形後は、ルツボ台２０ａが図１のルツボ台２０の代わりに設けられる。ルツボ台２０ａは、ルツボ１０ａよりも上面視において広い面積を有し、ルツボ１０ａを包含する。そして、ルツボ１０ａよりも外側の部分に補助ヒータ設置部２１ａを有する。補助ヒータ設置部２１ａは、ルツボ１０ａよりも外側であり、かつ、ルツボ１０ａの底面よりも下方に設けられることが好ましい。補助ヒータ設置部２１ａは、例えば、ルツボ台２０ａの外縁部に、ルツボ台２０ａのルツボ１０ａを支持している支持面よりも高さが低い円環状の水平な段差面として構成される。そして水平面をなす補助ヒータ設置部２１ａ上に補助ヒータ１１０が設置される。
【００４５】
補助ヒータ１１０の材質は、耐熱性かつ耐酸化性のある白金、ロジウムやイリジウムとそれらの合金等で作製される。このため、コストを考慮すると厚みは、薄い方が低コストで補助ヒータを製作することが可能である。よって補助ヒータ１１０の厚さは０．５ｍｍ〜３ｍｍの範囲内であることが好ましく、１ｍｍ〜２ｍｍの範囲内にあることが更に好ましい。
【００４６】
ルツボ１０ａの変形は、大きな変形でなくてもルツボ底面とルツボ側壁とがなす角度が９０度より大きくなると影響が現れる。ルツボ底面とルツボ側壁とがなす角度が１００度を超えると、ルツボ底での固化が早まり１２０度以上では結晶の大きさに影響が現れる。そのため、補助ヒータ１１０は、ルツボ底面の側面とのなす角度が１００度になった段階で設置することが望ましい。この角度が大きくなるにつれて、ルツボ１０ａ内の発熱量は低下する。
【００４７】
このため、この角度に応じ、所定の発熱量になるように補助ヒータ１１０の位置を設定する。特に、ルツボ底の角部付近が発熱する（発熱密度が高くなる）ように補助ヒータ１１０を配置することが好ましい。例えば、水平方向における位置は補助ヒータ１１０を誘導コイル７０側に近づけると発熱量が大きくなる。また、補助ヒータ１１０の上下方向における設置位置は、ルツボの発熱位置（発熱密度が最大値となる位置）を調整することができる。ルツボ底部（ルツボ１０ａを支持している支持面）より下方側に設定することで、より発熱位置を下げること（ルツボの角部に近づけること）が可能となる。
【００４８】
補助ヒータ１１０の形状は円環状である。補助ヒータ１１０の大きさは、補助ヒータ１１０の外径の位置がルツボ１０の外径より片側５ｍｍ以上２０ｍｍ以下大きくすることが好ましく、１０ｍｍ以上１５ｍｍ以下がより好ましい。補助ヒータ１１０の外径の位置がルツボの外径より小さいと、磁場強度が弱く発熱が十分でない。外径の位置がルツボ外径より片側２０ｍｍを超えるとルツボ１０ａまでの距離が長すぎて伝熱効率が悪くなる。また補助ヒータ１１０の外周部の温度が上がりクラックが発生しやすい。
【００４９】
補助ヒータの内径の位置はルツボ外径より片側０を超え１０ｍｍ以下大きくすることが好ましい。補助ヒータ１１０の円環状の幅は５ｍｍ以上２０ｍｍ以下が好ましい。
【００５０】
補助ヒータ１１０とルツボ１０ａが接触すると、連続した導電体となりルツボ近傍の磁場強度が低下するため、接触させないようにする。補助ヒータ１１０の厚みは０．５ｍｍ以上３ｍｍ以下が好ましく、１ｍｍ以上２ｍｍ以下がより好ましい。補助ヒータ１１０の厚みが３ｍｍを超えると、熱容量が大きくなり温度が低下してしまうが、小さくすると高温になり効率的に加熱可能である。一方、補助ヒータ１１０の厚みが０．５ｍｍ未満では、補助ヒータ１１０自体の強度が低く、破損しやすくなってしまう。
【００５１】
補助ヒータ１１０の上下方向の設置位置は、ルツボ１０ａを支持している支持面より下側に０以上３５ｍｍ以下が好ましい。設置位置が支持面より下側３５ｍｍを超えると、ルツボ１０ａまでの距離が長すぎて伝熱効率が悪くなる。上述したように、補助ヒータ１１０の上下方向の設置位置は、ルツボ１０ａの変形する角度に応じ、ルツボ底部の角部付近が発熱するように適宜配置することが好ましい。
【００５２】
なお、補助ヒータ１１０を十分に発熱させるためには、誘導コイルの下端よりも３０ｍｍ以上上側に補助ヒータ１１０を配置することが好ましい。
【００５３】
また、ルツボ台２０ａの補助ヒータ設置部２１ａについては、補助ヒータ１１０を適切な位置に配置できる限り、その構成は問わず、窪んだ平坦面を有する構成に限定する趣旨ではない。
【００５４】
なお、本実施形態においては、ルツボ１０の変形前は補助ヒータ設置部２１ａを有しないルツボ台２０を使用し、ルツボ１０の変形後に補助ヒータ設置部２１ａを有するルツボ台２０ａを使用して補助ヒータ１１０を設置する例を説明したが、最初からルツボ台２０ａを用いるが、ルツボ１０の変形前は補助ヒータ１１０を設置せず、ルツボ１０ａの変形後に補助ヒータ１１０を設置する、という使用方法も可能である。しかしながら、ルツボ台２０ａは、ルツボ台２０よりも体積が大きくコスト増に繋がってしまうので、変形後のルツボ１０ａにのみルツボ台２０ａ及び補助ヒータ１１０を用いる使用方法で十分である。但し、この使用方法に限定する趣旨ではなく、変形前からルツボ台２０ａを使用してもよい。
【００５５】
[実施例]
次に、本実施形態に係る結晶育成装置及び単結晶の製造方法を実施した実施例について説明する。なお、以下の実施例において、本実施形態と対応する構成要素については、理解の容易のため、同一の参照符号を付して説明する。
【００５６】
[実施例１]
図７と同様の育成装置に結晶育成の使用回数が５０回以上のルツボ１０ａと補助ヒータ１１０を用いて６インチＬＴ結晶を育成した。ルツボ底の変形角度は円周状で１４５度であった。なお、ルツボ１０の変形角度は、任意の均等に分けた４ヶ所の平均値とした。イリジウム製補助ヒータ１１０については、円環状で、厚み１．５ｍｍ、幅１０ｍｍ、内径位置はルツボの外径から片側５ｍｍ、外径位置はルツボの外形より片側１５ｍｍ大きくなるように設置した。補助ヒータ１１０の上下方向の設置位置はルツボ１０ａを支持している支持面と同一とした。
【００５７】
結晶育成中、ルツボ底からの固化を監視するためルツボ底の近傍に熱電対を設置してルツボ底で固化した時の温度変化を確認し固化の発生の有無を確認した。また、ルツボ底に固化が確認された時点で、結晶の育成は終了した。
【００５８】
また、ＬＴの結晶重量から以下の（１）式で結晶化率を算出した。
【００５９】
結晶化率＝結晶重量／原料重量          （１）
なお、ルツボ底に固化が発生した時は、固化が発生した時に育成を終了するためその時の結晶重量として算出した。固化が発生しなかった場合は、所定の結晶長さに育成し、その結晶重量として算出した。
【００６０】
また、育成終了後、補助ヒータ１１０の状況を確認した。その結果、実施例１では、育成中の固化信号の発生が無く、固化率４５％の結晶が育成できた。
【００６１】
[実施例２]
幅５ｍｍの円環状のイリジウム製補助ヒータ１１０を、内径位置がルツボの外径から片側５ｍｍ、外形位置がルツボの外径から片側１０ｍｍ大きくなるように設置した。それ以外は、実施例１と同様の方法で引き上げ試験を行った。実施例２では、育成中の固化信号の発生が無く、固化率４４％の結晶が育成できた。
【００６２】
[実施例３]
補助ヒータ１１０を、補助ヒータ１１０の上下方向の設置位置がルツボ１０ａを支持している支持面より２０ｍｍ下方に設置した以外は、実施例１と同様の方法で引き上げ試験を行った。実施例３では、育成中の固化信号の発生が無く、固化率４５％の結晶が育成できた。
【００６３】
[実施例４]
ルツボ底と変形角度が円周状で１２５度のルツボ１１０ａを用いた。それ以外は実施例１と同様の方法で引上げ試験を行った。実施例４では、育成中の固化信号の発生が無く、固化率４６％の結晶が育成できた。
【００６４】
[比較例１]
補助ヒータ１１０の外径位置をルツボの外径から片側２５ｍｍ大きくし、円環状幅を１０ｍｍとした以外は、実施例１と同様の方法で引き上げ試験を行った。育成中の固化信号の発生が無く、固化率２５％の結晶が育成された。結晶の形状が悪く、補助ヒータ１１０の外周部にクラックが発生した。
【００６５】
［比較例２］
補助ヒータ１１０の内径位置をルツボの外径から片側１０ｍｍ小さくし、外形位置をルツボ外径と同じとし、円環状の幅は１０ｍｍとした。それ以外は、実施例１と同様の方法で引き上げ試験を行った。育成中の固化率２８％でルツボ底の固化信号が発生した。変形ルツボ１０ａの底部の発熱が低下したと考えられる。
【００６６】
［比較例３］
補助ヒータ１１０を、補助ヒータ１１０の上下方向の設置位置がルツボ１０ａを支持している支持面より４０ｍｍ下方に設置した以外は、実施例１と同様の方法で引き上げ試験を行った。育成中の固化率２７％で、ルツボ底の固化信号が発生した。変形ルツボ１０ａの底部の発熱が低下したと考えられる。
【００６７】
［比較例４］
補助ヒータ１１０を用いない以外は、実施例１と同様の方法で引き上げ試験を行った。育成中の固化率１９％でルツボ底の固化信号が発生した。
【００６８】
実施例１〜４及び比較例１〜４の実施結果を表１に示す。表１に示される通り、実施例１〜４においては、４４〜４６％と高い固化率が得られているが、比較例１〜４においては、１９〜２８％と低い固化率であった。また、実施例１〜４においては、クラックも発生せず、固化信号も無かったが、比較例１〜４においては、比較例１でクラックが発生し、比較例２〜３で固化信号が発生した。また、実施例１〜４の評価は合格であったが、比較例１〜４の評価は不合格であった。
【００６９】
【表１】
2019199375.tif 000003
このように、本実施例によれば、ルツボ１０ａに変形が発生してからは補助ヒータ１１０を設置することにより、固化率が高く高品質の単結晶を製造できることが示された。
【００７０】
以上、本発明の好ましい実施形態及び実施例について詳説したが、本発明は、上述した実施形態及び実施例に制限されることはなく、本発明の範囲を逸脱することなく、上述した実施形態及び実施例に種々の変形及び置換を加えることができる。
【符号の説明】
【００７１】
１０、１０ａ    ルツボ
２０、２０ａ    ルツボ台
２１ａ    補助ヒータ設置部
３０    リフレクタ
４０    アフター・ヒーター
５０、６０    断熱材
７０    誘導コイル
８０    引上げ軸
１００    チャンバー
１１０    補助ヒータ
１２０    種結晶
１３０    原料融液
【図１】
2019199375.tif 000004
【図２】
2019199375.tif 000005
【図３】
2019199375.tif 000006
【図４】
2019199375.tif 000007
【図５】
2019199375.tif 000008
【図６】
2019199375.tif 000009
【図７】
2019199375.tif 000010